(57)【要約】【課題】  木材に含まれるタンニンによる木材表面の変色を防止するための、木材表面保護剤を提供すること。【解決手段】  イソシアネート化合物を（Ｄ）有機溶剤に溶解させてなる木材表面保護剤であって、前記イソシアネート化合物は、（Ａ）親水性イソシアネート化合物、又は（Ｂ）疎水性イソシアネート化合物、又は（Ｃ）親水性イソシアネート化合物及び疎水性イソシアネート化合物の混合物であり、前記イソシアネート化合物を１−３０重量％、前記有機溶剤を７０−９９重量％の範囲内で含むことを特徴とする、木材表面保護剤。【選択図】図１
2018053038.tif 000002
【特許請求の範囲】
【請求項１】
イソシアネート化合物を（Ｄ）有機溶剤に溶解させてなる木材表面保護剤であって、
前記イソシアネート化合物は、
（Ａ）親水性イソシアネート化合物、又は
（Ｂ）疎水性イソシアネート化合物、又は
（Ｃ）親水性イソシアネート化合物及び疎水性イソシアネート化合物の混合物であり、
前記イソシアネート化合物を１−３０重量％、前記有機溶剤を７０−９９重量％の範囲内で含むことを特徴とする、木材表面保護剤。
【請求項２】
前記イソシアネート化合物は、脂肪族イソシアネート化合物、脂環式イソシアネート化合物、芳香脂肪族イソシアネート化合物、芳香族イソシアネート化合物から選択されることを特徴とする、請求項１記載の木材表面保護剤。
【請求項３】
前記木材表面保護剤において木材が白木である場合、前記イソシアネート化合物は、脂肪族イソシアネート化合物、脂環式イソシアネート化合物、及び芳香脂肪族イソシアネート化合物から選択されることを特徴とする、請求項１記載の木材表面保護剤。
【請求項４】
前記（Ｄ）有機溶剤が前記イソシアネート化合物と反応性がなく、前記イソシアネート化合物と混合して相溶するものであることを特徴とする、請求項１乃至３のいずれか１つに記載の木材表面保護剤。
【請求項５】
前記（Ｄ）有機溶剤の沸点が１００−２５０℃の範囲内であることを特徴とする、請求項１乃至４のいずれか１つに記載の木材表面保護剤。
【請求項６】
木材の質感を保持し、木材表面のタンニンによる変色を防ぐための、請求項１乃至５のいずれか１つに記載の木材表面保護剤の使用。
【発明の詳細な説明】
【技術分野】
【０００１】
本発明は、木材表面保護剤に関し、より詳しくは、（Ａ）親水性イソシアネート化合物、又は（Ｂ）疎水性イソシアネート化合物、又は（Ｃ）親水性イソシアネート化合物及び疎水性イソシアネート化合物の混合物を（Ｄ）有機溶剤に溶解させてなる木材表面保護剤であって、木材の表面に塗布することで、水分の放出及び吸収を繰り返すことによって、あるいは金属に接触することによって、表面に発生する黒色の変色を防止する木材表面保護剤を提供することに関する。
【背景技術】
【０００２】
日本は国土の約３分の２が森林で覆われている、世界有数の豊かな木質資源を擁する国であり、木材は建築物や家具、食器や農具などの日用品に使用されてきた。
その中でも白木や無垢材といった、皮を削っただけで塗装を施していない木材は、木本来の色、質感、木目や自然な風合いを生かすことができることから、古くから家具等の木工品に使用されている。
しかし、塗装を施していないため、外部環境の変化や刺激に弱いという問題点を有する。
【０００３】
ナラ、スギ、ヒノキ、ケヤキ、クリ、マツ、ヒバ、ウオルナット、オークなどの白木は、ポリフェノール成分（主にタンニン、以下タンニンと言う）を多量に含有している。このタンニンは白アリや腐食に対する抵抗力があるため、木の耐久性を高める効果を持っている。
その反面、木の表面に水滴がつくと乾燥後タンニンの染み出しにより輪染みができ（本願図２（Ａ）参照）、白木の美しさが大いに損なわれる。長期間では水分（湿気）を吸収、放出を繰り返す間に白木表面にタンニンが浮き出し徐々に黒ずんで変色する。その後、降雨などにより表面のタンニンが洗い流されると、部分的に脱色され白く斑点状にマダラになる。
また、鉄や銅などの金属のイオンと接触すると、タンニン鉄やタンニン銅が生成され金属汚染と言われる黒色の変色が生じる（図１参照）。
【０００４】
木工品を白木のまま使用する場合、上記のような変色により美観が著しく損なわれる結果、白木の木工品の普及を阻害しているのが実情である。そこで木工品を白木のまま使用する場合でも、タンニンの浮き出しによる輪染み、黒ずみや脱色によるマダラ、タンニン鉄やタンニン銅による黒変を防止できる製剤の開発が強く望まれていた。
【０００５】
木材保護剤としては、防腐、防蟻、防カビ等の作用を有するものが従来より知られているものの（例えば特許文献１及び２参照）、木材の変色を防止することを目的とした木材保護剤はほとんど知られていない。
例えば、鉄汚染等を防ぐには、ロータリーレースやスライサーの切削刃の切れ味を良くするあるいは刃物と被削材との温度差を小さくする方法等、物理的な方法を用いることが知られている。このような方法は手間がかかる上、変色を確実に防ぐことは難しいという問題点を有する。
【０００６】
化学的な方法としては、合成樹脂の塗料やニスを塗装することにより、白木表面に水を透過させない塗膜（１０〜１００μｍ）を生成し変色を防止する方法が挙げられるが、白木の質感や風合いは無くなってしまう欠点があった。
【０００７】
特許文献３には、フッ素系撥水撥油剤及び溶剤を含有していることで、木材表面に被膜を形成し、長期にわたり木材（白木）独特の質感及び／又は色調などを損なうことのない木材用コーティング組成物が記載されている。
特許文献３記載の発明は、白木表面に撥水性及び撥油性を発現させることができるものの、水の浸透を防ぐには不十分であった。ましてや湿気の透過防止やタンニンの浮き出しによる黒ずみやマダラ、タンニン鉄やタンニン銅による黒変を防止することはできないという問題点を有する。
よって、黒色への変色を防止するための木材表面保護剤が強く求められている。
【先行技術文献】
【特許文献】
【０００８】
【特許文献１】特開平６−８２１０号公報
【特許文献２】特開２００６−８９４０４号公報
【特許文献３】特開２００８−３１２５６号公報
【発明の概要】
【発明が解決しようとする課題】
【０００９】
本発明は、上記した従来技術の問題点を解決すべくなされたものであって、（Ａ）親水性イソシアネート化合物、又は（Ｂ）疎水性イソシアネート化合物、又は（Ｃ）親水性イソシアネート化合物及び疎水性イソシアネート化合物の混合物を（Ｄ）有機溶剤に溶解させてなる木材表面保護剤とし、前記イソシアネート化合物を１−３０重量％、前記（Ｄ）有機溶剤を７０−９９重量％の範囲内で含むものとすることで、水分の放出及び吸収を繰り返すことによってあるいは金属に接触することによって木材表面に発生するタンニンによる黒色の変色を防止する木材表面保護剤を提供するものである。
【課題を解決するための手段】
【００１０】
請求項１に係る発明は、イソシアネート化合物を（Ｄ）有機溶剤に溶解させてなる木材表面保護剤であって、前記イソシアネート化合物は、（Ａ）親水性イソシアネート化合物、又は
（Ｂ）疎水性イソシアネート化合物、又は（Ｃ）親水性イソシアネート化合物及び疎水性イソシアネート化合物の混合物であり、前記イソシアネート化合物を１−３０重量％、前記有機溶剤を７０−９９重量％の範囲内で含むことを特徴とする、木材表面保護剤に関する。
【００１１】
請求項２に係る発明は、前記イソシアネート化合物は、脂肪族イソシアネート化合物、脂環式イソシアネート化合物、芳香脂肪族イソシアネート化合物、芳香族イソシアネート化合物から選択されることを特徴とする、請求項１記載の木材表面保護剤に関する。
【００１２】
請求項３に係る発明は、前記木材表面保護剤において木材が白木である場合、前記イソシアネート化合物は、脂肪族イソシアネート化合物、脂環式イソシアネート化合物、及び芳香脂肪族イソシアネート化合物から選択されることを特徴とする、請求項１記載の木材表面保護剤に関する。
【００１３】
請求項４に係る発明は、前記（Ｄ）有機溶剤が前記イソシアネート化合物と反応性がなく、前記イソシアネート化合物と混合して相溶するものであることを特徴とする、請求項１乃至３のいずれか１つに記載の木材表面保護剤に関する。
【００１４】
請求項５に係る発明は、前記（Ｄ）有機溶剤の沸点が１００−２５０℃の範囲内であることを特徴とする、請求項１乃至４のいずれか１つに記載の木材表面保護剤に関する。
【００１５】
請求項６に係る発明は、木材の質感を保持し、木材表面のタンニンによる変色を防ぐための、請求項１乃至５のいずれか１つに記載の木材表面保護剤の使用に関する。
【発明の効果】
【００１６】
請求項１に係る発明によれば、イソシアネート化合物を（Ｄ）有機溶剤に溶解させてなる木材表面保護剤であって、前記イソシアネート化合物は、（Ａ）親水性イソシアネート化合物、又は（Ｂ）疎水性イソシアネート化合物、又は（Ｃ）親水性イソシアネート化合物及び疎水性イソシアネート化合物の混合物である木材表面保護剤を表面に塗布することで、木材中のタンニンと本発明中のイソシアネート化合物が反応硬化する。
これにより、スギ、ヒノキ、ケヤキ、クリ、ウオルナット、オークなどタンニン成分を多く含む木材が、室内で水滴がついて水にぬれても輪染みができず、屋外で長期間風雨などにさらされても、タンニンなどによる黒変や脱色によるマダラになることもなく、きれいな状態で白木の風合いを維持できる。
また、鉄や銅のイオンと接触しても、タンニン鉄やタンニン銅が生成せず、金属汚染と言われる黒色の変色が生じない。
前記イソシアネート化合物が１重量％より少ないとタンニンの浮き出しを防止できず、３０重量％を超えると過剰なイソシアネート化合物が木材の表面に残留し、木の風合いを著しく損なうため、本発明におけるイソシアネート化合物の含有量は１−３０重量％であることが好ましい。
有機溶剤を含むことで、木材表面保護剤が木材の深部まで均一に浸透する効果及びイソシアネート化合物とタンニンの反応を速める効果を奏する。
【００１７】
請求項２に係る発明によれば、イソシアネート化合物は、脂肪族イソシアネート化合物、脂環式イソシアネート化合物、芳香脂肪族イソシアネート化合物、芳香族イソシアネート化合物から選択されることで、木材中のタンニンと反応硬化し、タンニンによる黒色が木材表面に表れるのを防ぐことができる。
【００１８】
請求項３に係る発明によれば、木材が白木である場合、前記イソシアネート化合物は、脂肪族イソシアネート化合物、脂環式イソシアネート化合物、及び芳香脂肪族イソシアネート化合物から選択される、即ち芳香族イソシアネート化合物を使用しないことで、紫外線によって黄変することを防ぐことができる。
【００１９】
請求項４に係る発明によれば、前記（Ｄ）有機溶剤が前記イソシアネート化合物と反応性がなく、前記イソシアネート化合物と混合して相溶するものであることで、イソシアネート化合物と木材中のタンニンとの反応が効率よく進むという効果を奏する。
【００２０】
請求項５に係る発明によれば、前記（Ｄ）有機溶剤の沸点が１００−２５０℃の範囲内であることで、木材表面保護材を木の表面に塗布する際、木の奥まで浸透するとともに比較的短時間に変色防止効果が発揮される。（Ｄ）有機溶剤の沸点が１００℃未満であると蒸発が早いため作業性が悪く、変色防止の効果が不十分である。（Ｄ）有機溶剤の沸点が２５０℃を超えると蒸発が遅いため乾燥時間が長くなり作業効率が低下する。
【００２１】
請求項６に係る発明によれば、木材の質感を保持し、木材表面のタンニンによる変色を防ぐために、請求項１乃至５のいずれか１つに記載の木材表面保護剤を使用する、つまり木材表面に本発明の木材表面保護剤を塗布することによって、木材中の奥までイソシアネート化合物が有機溶剤と共に浸透し、タンニン中の−ＯＨ基とイソシアネートが反応硬化し、水不溶性反応硬化物として白木中に固定化され、かつ、木質中の含水分とイソシアネートが反応硬化することにより木質内でバリア層を形成することで、タンニンの浮き出しによる黒ずみやマダラ、タンニン鉄やタンニン銅による黒変を防止できる。
【図面の簡単な説明】
【００２２】
【図１】木材中のタンニンが木材表面で金属イオンと反応することによる黒色の変色を示す図である。
【図２】本発明の木材表面保護剤を塗布しなかった場合（Ａ）と、塗布した場合（Ｂ）の、水スポット試験の結果の比較を示す。
【発明を実施するための形態】
【００２３】
１．木材表面保護剤に含まれる成分
以下、本発明に係る木材表面保護剤について詳細に説明する。
【００２４】
本発明の目的は、本発明の木材表面保護剤を木材の表面に塗布することで、水分の放出及び吸収を繰り返すことによって、あるいは金属に接触することによって、表面に発生するタンニンによる黒色の変色を防止する木材表面保護剤を提供することにある。
【００２５】
本発明の木材表面保護剤は、イソシアネート化合物を有機溶剤に溶解させてなる。
【００２６】
＜イソシアネート化合物＞
イソシアネート化合物として、脂肪族、脂環式、芳香脂肪族又は芳香族ポリイソシアネート化合物、及びその他の従来公知の分子内に複数個のイソシアネート基を有する化合物が挙げられる。ただし、芳香族イソシアネート化合物は紫外線によって黄変しやすいので、白木用には使用が制限される。以下にイソシアネート化合物の具体例を挙げる。以下の中でも脂肪族系ポリイソシアネート化合物を用いると、可使時間が長く、変色の少ない木材表面保護剤を得ることができる。
【００２７】
（脂肪族イソシアネート化合物）
脂肪族イソシアネート化合物として、トリメチレンジイソシアネート、テトラメチレンジイソシアネート、ヘキサメチレンジイソシアネート、ペンタメチレンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、２，６−ジイソシアネートメチルカプロエート、リジンエステルトリイソシアネート、１，４，８−トリイソシアネートオクタン、１，６，１１−トリイソシアネートウンデカン、１，８−ジイソシアネート−４−イソシアネートメチルオクタン、１，３，６−トリイソシアネートヘキサン、２，５，７−トリメチル−１，８−ジイソシアネート−５−イソシアネートメチルオクタン等又はこれらの組合せが挙げられる。
【００２８】
（脂環式イソシアネート化合物）
脂環式イソシアネート化合物として、１，３−シクロペンテンジイソシアネート、１，４−シクロヘキサンジイソシアネート、１，３−シクロヘキサンジイソシアネート、３−イソシアネートメチル−３，５，５−トリメチルシクロヘキシルイソシアネート、４，４′−メチレンビス（シクロヘキシルイソシアネート）、メチル−２，４−シクロヘキサンジイソシアネート、メチル−２，６−シクロヘキサンジイソシアネート、１，３−ビス（イソシアネートメチル）シクロヘキサン、１，４−ビス（イソシアネートメチル）シクロヘキサン、イソホロンジイソシアネート、１，３，５−トリイソシアネートシクロヘキサン、１，３，５−トリメチルイソシアネートシクロヘキサン、３−イソシアネート−３，３，５−トリメチルシクロヘキシルイソシアネート、２−（３−イソシアネートプロピル）−２，５−ジ（イソシアネートメチル）−ビシクロ［２，２，１］ヘプタン、２−（３−イソシアネートプロピル）−２，６−ジ（イソシアネートメチル）−ビシクロ［２，２，１］ヘプタン、５−（２−イソシアネートエチル）−２−イソシアネートメチル−３−（３−イソシアネートプロピル）−ビシクロ［２，２，１］ヘプタン、６−（２−イソシアネートエチル）−２−イソシアネートメチル−３−（３−イソシアネートプロピル）−ビシクロ［２，２，１］ヘプタン、５−（２−イソシアネートエチル）−２−イソシアネートメチル−２−（３−イソシアネートプロピル）−ビシクロ［２，２，１］ヘプタン、６−（２−イソシアネートエチル）−２−（３−イソシアネートプロピル）−ビシクロ［２，２，１］ヘプタン等又はこれらの組合せが挙げられる。
【００２９】
（芳香脂肪族イソシアネート化合物）
芳香脂肪族イソシアネート化合物として、１，３−若しくは１，４−キシリレンジイソシアネート又はそれらの混合物、ω，ω′−ジイソシアネート−１，４−ジエチルベンゼン、１，３−若しくは１，４−ビス（１−イソシアネート−１−メチルエチル）ベンゼン、１，３，５−トリイソシアネートメチルベンゼン等又はこれらの組合せが挙げられる。
【００３０】
（芳香族イソシアネート化合物）
芳香族イソシアネート化合物として、ｍ−フェニレンジイソシアネート、ｐ−フェニレンジイソシアネート、４，４′−ジフェニルジイソシアネート、１，５−ナフタレンジイソシアネート、４，４′−ジフェニルメタンジイソシアネート、２，４−又は２，６−トリレンジイソシアネート、４，４′−トルイジンジイソシアネート、４，４′−ジフェニルエーテルジイソシアネート、トリフェニルメタン−４，４′，４″−トリイソシアネート、１，３，５−トリイソシアネートベンゼン、２，４，６−トリイソシアネートトルエン、４，４′−ジフェニルメタン−２，２′，５，５′−テトライソシアネート等又はこれらの組合せが挙げられる。
【００３１】
（その他のイソシアネート化合物）
本発明の木材表面保護剤に含まれるイソシアネート化合物として使用することができるその他のイソシアネート化合物として、フェニルジイソチオシアネート等の硫黄原子を含むイソシアネート類、イソシアネート化合物をビュレット結合、尿素結合、イソシアヌレート結合、ウレタン結合、アロファネート結合、ウレトジオン結合等によりオリゴマー化した多官能ポリイソシアネート等、及びこれらの組合せが挙げられる。
【００３２】
本発明のイソシアネート化合物としては、低粘度タイプのイソシアネート化合物が木の深部まで浸透するので好ましく使用できる。
【００３３】
親水性イソシアネート化合物（Ａ）、疎水性イソシアネート化合物（Ｂ）は上記の各種類のイソシアネート化合物をそれぞれ水系組成物用、溶剤系組成物用として好適に使用できるよう親水性加工、疎水性加工したイソシアネート化合物である。
【００３４】
（親水性イソシアネート化合物）
親水性イソシアネート化合物（Ａ）は、例えば、アクアネート１００、アクアネート１１０、アクアネート２００及びアクアネート２１０（いずれも商品名、日本ポリウレタン工業社製）；バイヒジュールＴＰＬＳ−２０３２、ＳＵＶ−イソシアネートＬ８０１、バイヒジュールＶＰＬＳ−２３１９、バイヒジュール３１００、ＶＰＬＳ−２３３６及びＶＰＬＳ−２１５０／１（いずれも商品名、住化バイエルウレタン社製）；タケネートＷＤ−７２０、タケネートＷＤ−７２５及びタケネートＷＤ−２２０（いずれも商品名、三井武田ケミカル社製）；レザミンＤ−５６（商品名、大日精化工業社製）等の１種又は２種以上を用いることができる。
【００３５】
（疎水性イソシアネート化合物）
疎水性イソシアネート化合物（Ｂ）は通常溶剤系においてハイソリッドタイプとして使用されるものが好ましく、例えば、デスモジュールＮ３４００、デスモジュールＮ３６００、デスモジュールＶＰＬＳ２２９４（いずれも商品名、住化バイエルウレタン社製）；タケネートＤ−１７０ＨＮ（商品名、三井武田ケミカル社製）等の１種又は２種以上を用いることができる。
【００３６】
イソシアネート化合物として、親水性イソシアネート化合物（Ａ）のみ、あるいは疎水性イソシアネート化合物（Ｂ）のみから構成されていても良く、親水性イソシアネート化合物及び疎水性イソシアネート化合物の混合物（Ｃ）であっても良い。
イソシアネート化合物を含む本発明の木材表面保護剤を木材表面に塗布することで、木材表面保護剤が木材中に浸透し、木材中のタンニンと本発明中のイソシアネート化合物が反応硬化する。これにより、タンニンが木材表面に表出するのを防ぐことができる。
つまり、スギ、ヒノキ、ケヤキ、クリ、ウオルナット、オークなどタンニン成分を多く含む木材等が、室内で水滴がついて水にぬれても輪染みができず、屋外で長期間風雨などにさらされても、タンニンなどによる黒変や脱色によるマダラになることもなく、きれいな状態で白木の風合いを維持できる。
また、鉄や銅のイオンと接触しても、タンニン鉄やタンニン銅が生成せず、金属汚染と言われる黒色の変色が生じない。
【００３７】
＜有機溶剤＞
有機溶剤（Ｄ）としては、イソシアネートと反応性がなく、混合して良好に相溶するものであれば非水溶性であっても水溶性であってもよい。また、2種以上の有機溶剤を混合しても使用できる。かかる有機溶剤としては、沸点が５０℃以上、好ましくは１００−２５０℃の範囲のものが使用できる。（Ｄ）有機溶剤の沸点が１００℃未満であると蒸発が早いため作業性が悪く、変色防止の効果が不十分である。（Ｄ）有機溶剤の沸点が２５０℃を超えると蒸発が遅いため乾燥時間が長くなり作業効率が低下する。
例えばトルエン、キシレン、酢酸イソブチル、酢酸ブチル、酢酸イソアミル、エチレングリコールモノブチルエーテルアセテート、プロピレングリコールモノメチルエーテルアセテート、ジエチレングリコールモノブチルエーテルアセテート、メチルメトキシブチルアセテート、メトキシプロピルアセテート、エチルエトキシプロピオネート、ニトロプロパン、メチルイソブチルケトン、メチルアミルケトン、オキソヘキシルアセテート、グルタル酸ジメチル、コハク酸ジメチル、アジピン酸ジメチルなどがあげられる。
【００３８】
本発明が有機溶剤を含むことで、木材表面保護剤が木材の深部まで均一に浸透する効果及びイソシアネート化合物とタンニンの反応を速める効果を奏する。
【００３９】
＜イソシアネート化合物と有機溶剤の比率＞
本発明におけるイソシアネート化合物と有機溶剤の固型分重量比率は、イソシアネート化合物１〜３０％、有機溶剤９９〜７０％。好ましくはイソシアネート化合物５〜１５％、有機溶剤９５〜８０％である。
何故なら、イソシアネート化合物が１％より少ないとタンニンの浮き出しを防止できず、イソシアネート化合物が３０％を超えると過剰のイソシアネート化合物が木の表面に残留し、木の風合いを著しく損なうからである。
【００４０】
＜その他に含み得る任意の成分＞
本発明は、イソシアネート化合物及び有機溶剤の他に、以下の成分を含み得る。
（消泡剤）
本発明の木材表面保護剤を白木表面に塗布し、木の中まで浸透させた際、泡立ちを起こすことがあるので、一般的に使用されるシリコン系消泡剤、鉱物油系消泡剤を配合することができる。
消泡剤の濃度は、イソシアネート化合物と有機溶剤の混合物に対して０．０５−０．９重量％含み得る。
【００４１】
本発明では、上記成分の他、必要に応じて通常の木部用防腐剤、木部用防虫剤、木部用防かび剤、艶消し剤等を配合することができる。
【００４２】
２．本発明の使用形態
本発明を木材に塗付し、タンニンの染み出しを防止したのみの状態で使用しても良く、木材に本発明の木材表面保護剤を塗付し、タンニンの染み出しを防止した後、含浸タイプの合成樹脂ステイン塗料又は含浸タイプの無機系シリコン樹脂塗料を塗装し、木肌感を有した仕上げを行うことも可能である。
さらに、含浸タイプの合成樹脂ステイン塗料又は含浸タイプの無機系シリコン樹脂塗料に、本発明の木材表面保護剤を混合して、タンニンの染み出しの防止と含浸タイプの合成樹脂ステイン塗料又は含浸タイプの無機系シリコン樹脂塗料の塗装を同時に行うこともできる。
【実施例】
【００４３】
以下、本発明に係る木材表面保護剤に関する実施例を示すことにより、本発明の効果をより明確なものとする。但し、本発明は以下の実施例に限定されるものではない。
【００４４】
木材表面保護剤の製造
（実施例１）
２５重量％のデスモジュールＮ３４００（疎水性イソシアネート化合物、住化バイエルウレタン株式会社製）を、有機溶剤（３５重量％のキシレン、２０重量％の酢酸ブチル及び２０重量％のブチルセロソルブアセテート）に溶解した。これを実施例１とした。
【００４５】
（実施例２）
１５重量％のデスモジュールＮ３４００（疎水性イソシアネート化合物、住化バイエルウレタン株式会社製）を、有機溶剤（４０重量％のキシレン、２０重量％の酢酸ブチル及び２５重量％のブチルセロソルブアセテート）に溶解した。これを実施例２とした。
【００４６】
（実施例３）
５重量％のデスモジュールＮ３４００（疎水性イソシアネート化合物、住化バイエルウレタン株式会社製）を、有機溶剤（４５重量％のキシレン、２５重量％の酢酸ブチル及び２５重量％のブチルセロソルブアセテート）に溶解した。これを実施例３とした。
【００４７】
（実施例４）
１重量％のデスモジュールＮ３４００（疎水性イソシアネート化合物、住化バイエルウレタン株式会社製）を、有機溶剤（４９重量％のキシレン、２５重量％の酢酸ブチル及び２５重量％のブチルセロソルブアセテート）に溶解した。これを実施例４とした。
【００４８】
（実施例５）
３重量％のデスモジュールＮ３４００（疎水性イソシアネート化合物、住化バイエルウレタン株式会社製）、３重量％のタケネートＤ１７０  ＨＮ（疎水性イソシアネート化合物、三井武田ケミカル株式会社製）、３重量％のアクアネート１３０（親水性イソシアネート化合物、日本ポリウレタン工業株式会社製）、及び３重量％のバイヒジュール３１００（親水性イソシアネート化合物、住化バイエルウレタン株式会社製）の混合物を、有機溶剤（３８重量％のキシレン、２５重量％の酢酸ブチル及び２５重量％のブチルセロソルブアセテート）に溶解した。これを実施例５とした。
【００４９】
（実施例６）
２重量％のデスモジュールＮ３４００（疎水性イソシアネート化合物、住化バイエルウレタン株式会社製）、１重量％のタケネートＤ１７０  ＨＮ（疎水性イソシアネート化合物、三井武田ケミカル株式会社製）、２重量％のアクアネート１３０（親水性イソシアネート化合物、日本ポリウレタン工業株式会社製）、及び１重量％のバイヒジュール３１００（親水性イソシアネート化合物、住化バイエルウレタン株式会社製）の混合物を、有機溶剤（４４重量％のキシレン、２５重量％の酢酸ブチル及び２５重量％のブチルセロソルブアセテート）に溶解した。これを実施例６とした。
【００５０】
（実施例７）
１０重量％のタケネートＤ１７０  ＨＮ（疎水性イソシアネート化合物、三井武田ケミカル株式会社製）、及び２重量％のアクアネート１３０（親水性イソシアネート化合物、日本ポリウレタン工業株式会社製）の混合物を、有機溶剤（３８重量％のキシレン、２５重量％の酢酸ブチル及び２５重量％のブチルセロソルブアセテート）に溶解した。これを実施例７とした。
【００５１】
（実施例８）
２重量％のタケネートＤ１７０  ＨＮ（疎水性イソシアネート化合物、三井武田ケミカル株式会社製）、及び１０重量％のアクアネート１３０（親水性イソシアネート化合物、日本ポリウレタン工業株式会社製）の混合物を、有機溶剤（３８重量％のキシレン、２５重量％の酢酸ブチル及び２５重量％のブチルセロソルブアセテート）に溶解した。これを実施例８とした。
【００５２】
（比較例１）
４０重量％のタケネートＤ１７０  ＨＮ（疎水性イソシアネート化合物、三井武田ケミカル株式会社製）を、有機溶剤（３０重量％のキシレン、１５重量％の酢酸ブチル及び１５重量％のブチルセロソルブアセテート）に溶解した。これを比較例１とした。
【００５３】
（比較例２）
８重量％のデスモジュールＮ３４００（疎水性イソシアネート化合物、住化バイエルウレタン株式会社製）、８重量％のタケネートＤ１７０  ＨＮ（疎水性イソシアネート化合物、三井武田ケミカル株式会社製）、８重量％のアクアネート１３０（親水性イソシアネート化合物、日本ポリウレタン工業株式会社製）、及び８重量％のバイヒジュール３１００（親水性イソシアネート化合物、住化バイエルウレタン株式会社製）の混合物を、有機溶剤（４０重量％のキシレン、１４重量％の酢酸ブチル及び１４重量％のブチルセロソルブアセテート）に溶解した。これを比較例２とした。
【００５４】
（比較例３）
０．５重量％のバイヒジュール３１００（親水性イソシアネート化合物、住化バイエルウレタン株式会社製）の混合物を、有機溶剤（５０重量％のキシレン、２５重量％の酢酸ブチル及び２４．５重量％のブチルセロソルブアセテート）に溶解した。これを比較例３とした。
【００５５】
実施例１−８及び比較例１−３の組成（重量％）を、以下の表１−３にまとめた。
【００５６】
【表１】
2018053038.tif 000003
【００５７】
【表２】
2018053038.tif 000004
【００５８】
【表３】
2018053038.tif 000005
【００５９】
２．木材表面保護剤の性能試験
次に、木材表面保護剤の性能試験を説明する。
【００６０】
＜水スポット試験＞
無垢ウオルナット材に実施例１−８及び比較例１−３の保護剤を刷毛に含ませて１ｍ２当たり７０ｇになるように塗布含浸させた。５時間乾燥後、スポイトにて清水を１ヶ所０．５ｃｃずつ滴下させた。滴下時間帯は直ちに、２４時間後、５日後，１ケ月後、３ケ月経過後にそれぞれ滴下させ、翌日に輪染み（脱色）跡の有無を目視観察した。
水滴部分に輪染み（脱色）跡が確認できない場合は○、水滴滴下部分に輪染み（脱色）跡が明確に確認できる場合は×と評価した。○の場合の一例を図２（Ｂ）に、×の場合の一例を図２（Ａ）に示す。
【００６１】
＜白木の風合い試験＞
無垢ウオルナット材に実施例１−８及び比較例１−３の保護剤を刷毛に含ませて１ｍ２当たり７０ｇになるように塗布含浸させた。５時間乾燥後、以下の表４のイ、ロ、ハを目視で観察した。
【００６２】
【表４】
2018053038.tif 000006
【００６３】
以上の実施例及び比較例における性能試験の結果を表５−７に示す。
【００６４】
【表５】
2018053038.tif 000007
【００６５】
【表６】
2018053038.tif 000008
【００６６】
【表７】
2018053038.tif 000009
【００６７】
＜評価＞
上記表５−７の結果は、実施例１−８は、水を滴下させても水滴部分に輪染みができず、白木の自然な風合いを損なわないことを示す。
これに対し、イソシアネート化合物の含有量が３０重量％よりも多い比較例１及び２は、水滴部分の跡形は確認できないものの、自然な白木の風合いが損なわれ、塗料を塗ったような違和感があった。
イソシアネート化合物の含有量が１重量％よりも少ない比較例３は、自然な白木感は損なわれないものの、水滴部分の跡形が確認され、水スポット試験で異常が見られた。
【００６８】
上記の実施例及び比較例の性能試験結果の比較は、本発明においてイソシアネート化合物の含有量は１−３０重量％程度が好ましいことを示している。
【００６９】
上記の結果から、本発明である実施例１−８の木材表面保護剤は比較例１−３に比べて、いずれも水滴がついて水にぬれても輪染みができにくく、タンニンなどによる黒変や脱色によるマダラになることもなく、きれいな状態で白木の風合いを維持できる点で優れていることがわかる。
【産業上の利用可能性】
【００７０】
本発明である木材表面保護剤は、木工品や家具等様々な用途で使用される白木や無垢材等の木材表面上に塗布される木材表面保護剤として好適に利用される。
【符号の説明】
【００７１】
１    黒色の変色
２    輪染み
【図１】
2018053038.tif 000010
【図２】
2018053038.tif 000011